(57)【要約】【課題】  宛名面はオフセット印刷適性に優れる一方で、通信面は墨や水彩絵具等での描画に適した滲みが生じ、しかも墨や水彩絵具等での描画後もカールが生じにくい葉書用紙を提供すること。【解決手段】  パルプを主成分し、表層と、裏層と、該表層及び該裏層の間に１層以上の中層とを有する３層以上の多層抄きの葉書用紙において、坪量が２００〜３５０ｇ／ｍ２、厚さが０．３５〜０．５０ｍｍ、密度が０．６〜０．７５ｇ／ｃｍ３であり、裏層は紙力剤及びサイズ剤を含有せず、表層及び中層にのみ紙力剤及びサイズ剤を含有する葉書用紙。【選択図】なし【特許請求の範囲】
【請求項１】
パルプを主成分とし、表層と、裏層と、該表層及び該裏層の間に１層以上の中層とを有する３層以上の多層抄きの葉書用紙において、坪量が２００〜３５０ｇ／ｍ２、厚さが０．３５〜０．５０ｍｍ、密度が０．６〜０．７５ｇ／ｃｍ３であり、裏層は紙力剤及びサイズ剤を含有せず、表層及び中層にのみ紙力剤及びサイズ剤を含有することを特徴とする葉書用紙。
【請求項２】
ステキヒトサイズ度（ＪＩＳ  Ｐ  ８１２２紙及び板紙‐サイズ度試験方法）が２５０秒以上であり、裏層のペン書きサイズ度（ＪＡＰＡＮ  ＴＡＰＰＩ紙パルプ試験方法Ｎｏ１２：２０００）が０であり、表層の表面強度（ＪＡＰＡＮ  ＴＡＰＰＩ紙パルプ試験方法Ｎｏ１：２０００紙及び板紙−ワックスによる表面強さ試験方法）が８Ａ以上であることを特徴とする請求項１に記載の葉書用紙。
【請求項３】
表層、中層、裏層の何れかの層又は全層に針葉樹晒サルファイトパルプが含有されていることを特徴とする請求項１又は２に記載の葉書用紙。
【請求項４】
表層、中層、裏層の各層の坪量の割合が、表層：中層：裏層＝１０：８０：１０〜２０：６０：２０であることを特徴とする請求項１〜３の何れかに記載の葉書用紙。
【発明の詳細な説明】
【技術分野】
【０００１】
本発明は、葉書用紙に関するものである。更に詳しくは、通信面に手書きで絵を描くのに好適な葉書用紙に関するものである。
【背景技術】
【０００２】
従来、私製の葉書用紙としては、例えば観光地の風景等が裏面に印刷されている絵葉書がある。ただ、この種の絵葉書は、通常、購入者が自らで絵を変更、加工することができないことから、絵手紙（絵葉書）として面白味がなく、画一的で独自性に欠けるものであった。
【０００３】
差出人が独自性や個性を出すことができる葉書としては、花や葉などを葉書用紙に貼り付け、その上にフィルムを被せてパックできるように形成しているものがある（特許文献１）。
【０００４】
このような花や葉などを葉書用紙に貼り付けた葉書は、絵を描かなくても、芸術的な葉書を送ることができるが、差出人が所望する絵（例えば、観光地等の景色）を、簡単、迅速に描いて、旅先等から独自性のある絵手紙として送付できるものではない。
【先行技術文献】
【特許文献】
【０００５】
【特許文献１】実用新案登録第３０４８２０８号公報
【発明の概要】
【発明が解決しようとする課題】
【０００６】
本発明は、宛名面はオフセット印刷適性に優れる一方で、通信面は墨や水彩絵具等での描画に適した滲みが生じ、しかも墨や水彩絵具等での描画後もカールが生じにくい葉書用紙を提供することにある。
【課題を解決するための手段】
【０００７】
上記課題を解決するため、本発明の葉書用紙は、パルプを主成分とし、表層と、裏層と、該表層及び該裏層の間に１層以上の中層とを有する３層以上の多層抄きの葉書用紙において、坪量が２００〜３５０ｇ／ｍ２、厚さが０．３５〜０．５０ｍｍ、密度が０．６〜０．７５ｇ／ｃｍ３であり、裏層は紙力剤及びサイズ剤を含有せず、表層及び中層にのみ紙力剤及びサイズ剤を含有する。
【０００８】
また、本発明の葉書用紙は、ステキヒトサイズ度（ＪＩＳ  Ｐ  ８１２２紙及び板紙‐サイズ度試験方法）が２５０秒以上であり、裏層のペン書きサイズ度（ＪＡＰＡＮ  ＴＡＰＰＩ紙パルプ試験方法Ｎｏ１２：２０００）が０であることが好ましい。
【０００９】
また、本発明の葉書用紙においては、表層、中層、裏層の何れかの層又は全層に針葉樹晒サルファイトパルプが含有されていることが好ましい。
【００１０】
また、本発明の葉書用紙は、表層、中層、裏層の各層の坪量の割合が、表層：中層：裏層＝１０：８０：１０〜２０：６０：２０であることが好ましい。
【発明の効果】
【００１１】
本発明によれば、宛名面はオフセット印刷適性に優れる一方で、通信面は墨や水彩絵具等での描画に適した滲みが生じ、しかも墨や水彩絵具等での描画後もカールが生じにくい葉書用紙を提供できる。
【発明を実施するための形態】
【００１２】
以下、本発明について説明するが、本発明はこれらの実施形態に限定して解釈されるものではない。
【００１３】
先にも述べたように、本発明の葉書用紙は、パルプを主成分とする、表層と、裏層と、該表層及び該裏層の間に１層以上の中層とを有する３層以上の多層抄きの葉書用紙において、坪量が２００〜３５０ｇ／ｍ２、厚さが０．３５〜０．５０ｍｍ、密度が０．６〜０．７５ｇ／ｃｍ３であり、表層、中層、裏層の何れかの層又は全層のための原料パルプに針葉樹晒サルファイトパルプを含有し、裏層は紙力剤及びサイズ剤を含有せず、表層及び中層にのみ紙力剤及びサイズ剤を含有することを特徴とする葉書用紙である。
【００１４】
本発明において各層に使用するパルプとしては、特に限定するものではないが、針葉樹晒クラフトパルプ（ＮＢＫＰ）、針葉樹晒サルファイトパルプ（ＮＢＳＰ）、広葉樹晒クラフトパルプ（ＬＢＫＰ）、広葉樹晒サルファイトパルプ（ＬＢＳＰ）に代表される木材漂白化学パルプを使用することができる。また、必要に応じて、ＧＰ（砕木パルプ）、ＴＭＰ（サーモメカニカルパルプ）、ＢＣＴＭＰ（晒ケミサーモメカニカルパルプ）等の機械パルプ、古紙パルプを適宜配合することもできる。また、必要に応じて、木材パルプ以外に、非木材パルプ、合成パルプ、合成繊維などを用いてもよい。またフレッシュな晒パルプを使用する場合には、環境を考慮し、塩素含有量の少ないＥＣＦ（Ｅｌｅｍｅｎｔａｌ  Ｃｈｌｏｒｉｎｅ  Ｆｒｅｅ）パルプ又はＴＣＦ（Ｔｏｔａｌｌｙ  Ｃｈｌｏｒｉｎｅ  Ｆｒｅｅ）パルプの使用が望ましい。白色度などの品質面を考慮すると、ＥＣＦパルプが最適である。本発明においては、針葉樹系のパルプを、パルプ全量に対して１０〜９０質量％、例えば、２０〜７０質量％、さらに、３０〜６５質量％使用することが好ましい。
【００１５】
本発明においては、表層、中層、裏層の何れかの層又は全層に針葉樹系のパルプの中でも針葉樹晒サルファイトパルプ（ＮＢＳＰ）を含有させることが好ましい。針葉樹系のパルプ繊維は、長く剛性があり、紙全体にラフ感を与えることができるが、ＮＢＳＰを用いることにより紙の柔らかさが増し、結果的に、墨や水彩絵具等での描画に適した肌感や風合いを得ることができる。ＮＢＳＰは、通信面とする裏層に配合することが好ましいが、表層と裏層の両層に配合するか、又は、表層、中層、裏層の全層に配合してもよい。全層に配合することにより、全体的に柔らかで風合いのある葉書用紙とすることができる。各層におけるＮＢＳＰの配合量は特に限定するものではなく、パルプ全量をＮＢＳＰとしてもよいが、ＮＢＳＰの使用は比較的コスト高となるため、特に中層においては使用量を減らすことが好ましい。また、表層及び裏層においてもパルプ全量に対して３０〜８０質量％、例えば、３５〜６０質量％とし、他のパルプとしてＮＢＫＰやＬＢＫＰと併用することが好ましい。広葉樹系のパルプ繊維を使用することで、地合いが整え易くなることから、針葉樹系のパルプであるＮＢＫＰ、ＮＢＳＰと、広葉樹系のパルプであるＬＢＫＰとを併用してもよい。得られるシートの地合いや剛度、肌感や風合いを所望する範囲内に制御が可能となる。広葉樹系のパルプであるＬＢＫＰは、例えば、パルプ全量に対して１０〜６０質量％とすればよい。
【００１６】
前記パルプのろ水度は特に限定するものではないが、葉書用紙としての適性を考慮し、いずれの層に使用するパルプであっても、カナダ標準ろ水度（フリーネス）（ＪＩＳ  Ｐ  ８１２１：１９９５「パルプのろ水度試験方法」）で、４００〜６００ｍｌＣＳＦとすることが好ましい。より好ましくは、４５０〜５５０ｍｌＣＳＦであり、更に好ましくは５００〜５３０ｍｌである。４００ｍｌＣＳＦ未満では、パルプの繊維間結合が強くなるため空隙率が減少し、透気抵抗度の増加及びインク吸収性の低下が生じやすい傾向がある。６００ｍｌＣＳＦを超えると、支持体の強度が低下し、ギロチン断裁時に紙粉が発生しやすくなるおそれがある。また、繊維の脱落によるパイリングの発生、インク転写時の紙剥けなど印刷トラブルが発生するおそれがある。
【００１７】
本発明の葉書用紙は、坪量を２００〜３５０ｇ／ｍ２、厚さを０．３５〜０．５０ｍｍ、密度を０．６〜０．７５ｇ／ｃｍ３とする。坪量、厚さ、密度をこの範囲内とすることで、カールが少なく、風合いに優れた葉書用紙とすることができる。坪量、厚さ、密度がこれらの範囲を外れると、カールが生じやすく、風合いを損ねる問題があり、更には葉書として郵送処理する際の区分機でトラブルが発生しやすくなる。
【００１８】
本発明の葉書用紙は、裏面の表面をペン書きでの滲みが生じやすい構成とする。具体的には、裏層のペン書きサイズ度（ＪＡＰＡＮ  ＴＡＰＰＩ紙パルプ試験方法Ｎｏ１２：２０００）を０とすることが好ましい。このような構成とすると、裏層を葉書の通信面として使用することで、墨や水彩絵具等での描画を好適に行うことができる。裏層のペン書きサイズ度を０とするためには、下記に述べるように裏層にサイズ剤を含有させないことで容易に達成することが可能である。また、裏層に界面活性剤を配合する方法もある。
【００１９】
本発明の葉書用紙は、表層の表面強度（ＪＡＰＡＮ  ＴＡＰＰＩ紙パルプ試験方法Ｎｏ１２：２０００紙及び板紙−ワックスによる表面強さ試験方法）を８Ａ以上とすることが好ましい。このような構成とすると、表層を葉書の通信面として使用することで、各種印刷、特にオフセット印刷を好適に行うことができる。表層の表面強度を８Ａ以上とする方法としては、特に限定するものではなく、下記に述べるように表層に紙力増強剤を含有させるなどの公知の方法を用いることが可能である。
【００２０】
本発明の葉書用紙は、ステキヒトサイズ度（ＪＩＳ  Ｐ  ８１２２紙及び板紙‐サイズ度試験方法）を２５０秒以上とすることが好ましい。前述のように、本発明の葉書用紙は、裏層のペン書きサイズ度を０とするなどして裏面の表面をペン書きでの滲みが生じやすい構成とするが、葉書用紙全体として適度なサイズ性が必要であり、サイズ性が不足すると裏層表面に墨や水彩絵具等での描画を行った際にカールが生じやすくなったり、墨や水彩絵具の裏抜けが生じたりする。また、表層表面へのオフセット印刷適性も得られ難くなる。尚、ステキヒトサイズ度の値は、表層を上面として測定した値である。
【００２１】
本発明においては、表層、中層、裏層の各層に填料を含有させてもよい。填料としては、水和珪酸、ホワイトカーボン、タルク、カオリン、クレー、炭酸カルシウム、酸化チタン、アルミノケイ酸塩、焼成クレー、合成樹脂填料などの公知の填料を併用することができる。この中で、紙面ｐＨを上げないために、タルク、カオリン、チタン、焼成クレーが特に好ましい。
【００２２】
本発明においては、表層、中層、裏層の各層に本発明の目的とする効果を損なわない範囲で、各種公知の製紙用薬品を含有させてもよい。製紙用薬品としては、サイズ剤、紙力剤、分散助剤、硫酸バンド、ｐＨ調節剤、歩留り向上剤、染料、顔料、蛍光増白剤などが挙げられる。
【００２３】
上記のような好ましい裏層のペン書きサイズ度、表層の表面強度、及びステキヒトサイズ度を有する用紙を得るために、本発明においては、裏層は紙力剤及びサイズ剤を含有せず、表層及び中層にのみ紙力剤及びサイズ剤が含有されている構成とする。前述のとおり、裏層にサイズ剤を含有させないことでペン書きサイズ度を０としやすく、また同時に紙力剤を含有させないことで、裏層が柔らかくなり風合いが増す。一方で、中層及び表層にはサイズ剤と紙力剤とを含有させることで、葉書用紙としての強度や表層への印刷適性を満足させることができ、葉書全体としてのステキヒトサイズ度も制御しやすくなる。
【００２４】
尚、この際のサイズ剤と紙力剤は、中層へは勿論であるが、表層へも内添させることが好ましい。サイズプレスなどを用いての外添では、裏層には添加せず、表層にだけサイズ剤と紙力剤とを添加するのが難しいためである。そのような観点から、表層及び中層に添加するサイズ剤としては、内添で良好なサイズ性を発揮するものが好ましく、例えば、パラフィンワックス系サイズ剤、マイクロクリスタリンワックス系サイズ剤、カルナウバ（カルナバワックス）系サイズ剤、アルキルケテンダイマーワックス系サイズ剤、等を用いることが好ましく、これらの中でも、パルプへの定着が良好であることから、アルキルケテンダイマー系サイズ剤を含有させることが好ましい。
【００２５】
表層及び中層へのサイズ剤の添加量は、特に限定するものではないが、各層のパルプ１００質量部に対して、０．０５〜２．０質量部、好ましくは０．１〜１．０質量部含有させることが好ましい。サイズ剤の含有量が０．０５質量部未満であると、所望する耐水性が得られないおそれがあり、逆にサイズ剤の含有量が２．０質量部を超えると、サイズ性の向上はほぼ頭打ちとなる一方で、過剰な添加によるコストアップとなる。
【００２６】
また、表層及び中層へ添加する紙力剤としても、内添で良好な紙力増強効果を発揮するものが好ましく、例えば、澱粉、カチオン化澱粉、その他変性澱粉、ポリアクリルアミド系樹脂、ポリアミド・ポリアミン系樹脂、尿素ホルマリン樹脂、メラミンホルマリン樹脂、植物ガム、ポリビニルアルコール、変性ポリビニルアルコール、ゴム系ラテックス、ポリエチレンオキサイド、ポリアミド樹脂などを用いることが好ましい。これらの中でも表面強度と層間強度との向上に効果の高いカチオン化澱粉を用いることが好ましい。
【００２７】
表層及び中層への紙力剤の添加量は、特に限定するものではないが、各層のパルプ１００質量部に対して、０．１〜３．０質量部とすることが好ましく、０．５〜２．０質量部とすることがより好ましく、０．８〜１．５質量部とすることが更に好ましい。
【００２８】
本発明の葉書用紙は、表層、中層、裏層を設けた３層以上の多層で抄紙されるが、各層の坪量は均等である必要はなく、例えば中層の坪量を、表層の坪量及び裏層の坪量よりも相対的に大きくすることも可能である。さらに、表層及び裏層を各１層とし中層を２層以上にすることも可能である。特に、表層、中層、裏層の各層の坪量の割合が、表層：中層：裏層＝１０：８０：１０〜２０：６０：２０とすることが好ましい。このような構成とすることで、裏層の風合い及びにじみ性、表層の表面強度、葉書用紙全体としての強度及びサイズ性などのバランスを制御しやすくなる。
【００２９】
本発明の葉書用紙の抄紙方法は特に限定するものではなく、公知の抄紙機を用いることができる。すなわち長網抄紙機、ツインワイヤー抄紙機又は円網抄紙機によって３層以上の多層で抄紙される。これらの抄紙機のコンビネーションでもかまわない。
【００３０】
また、本発明の葉書用紙は、公知の表面処理を行ってもよいが、葉書用紙としての風合いを損なわないためには、キャレンダ−等での平滑化処理を行わない方がよい。平滑化処理を行うと、その処理によっては、通信面となる裏面の墨や水彩絵具等での描画に適した滲みが生じにくくなり、風合いが落ちることがある。
【実施例】
【００３１】
次に、実施例を挙げて本発明をより具体的に説明するが、本発明はこれら実施例に限定されるものではない。また、例中の「部」、「％」は、特に断らない限りそれぞれ固形分換算での質量部または、質量％を示す。
【００３２】
（実施例１）
＜表層用原料スラリーの調整＞
針葉樹晒サルファイトパルプ（ＮＢＳＰ）５０部、針葉樹晒クラフトパルプ（ＮＢＫＰ）２０部、広葉樹晒クラフトパルプ（Ｌ−ＢＫＰ）３０部を配合した後に、叩解機によってカナダ標準濾水度（ＣＳＦ）が５１０ｍｌとなるように叩解処理し原料パルプを得た。この原料パルプ１００部に対してサイズ剤としてアルキルケテンダイマー系サイズ剤（ＳＥ−２３６０、星光ＰＭＣ社製）０．３部、内添紙力剤としてカチオン化澱粉（ネオタック４０Ｔ、日本食品化工社製）１．０部を添加して表層用の原料スラリーを調成した。
【００３３】
＜中層用原料スラリーの調整＞
針葉樹晒サルファイトパルプ（ＮＢＳＰ）２１部、針葉樹晒クラフトパルプ（ＮＢＫＰ）３９部、広葉樹晒クラフトパルプ（Ｌ−ＢＫＰ）４０部を配合した後に、叩解機によってカナダ標準濾水度（ＣＳＦ）が５１０ｍｌとなるように叩解処理し、中層用の原料パルプを得た。この原料パルプ１００部に対してサイズ剤としてアルキルケテンダイマー系サイズ剤（ＳＥ−２３６０、星光ＰＭＣ社製）０．３部、内添紙力剤としてカチオン化澱粉（ネオタック４０Ｔ、日本食品化工社製）１．０部を添加して中層用の原料スラリーを調成した。
【００３４】
＜裏層用原料スラリーの調整＞
針葉樹晒サルファイトパルプ（ＮＢＳＰ）５０部、針葉樹晒クラフトパルプ（ＮＢＫＰ）２０部、広葉樹晒クラフトパルプ（Ｌ−ＢＫＰ）３０部を配合した後に、叩解機によってカナダ標準濾水度（ＣＳＦ）が５１０ｍｌとなるように叩解処理し原料パルプを得た。この原料パルプを水中に分散し、裏層用の原料スラリーとした。
＜葉書用紙の抄紙＞
次に、これらの各原料スラリーを用いて、円網式抄紙機にて表層／中層／中層／裏層の構成となるよう４層抄合せでシートを抄造し、坪量２５０ｇ／ｍ２、厚さ０．３８６ｍｍの葉書用紙を得た。尚、各層の坪量は、表層を４５ｇ／ｍ２、中層を１６０ｇ／ｍ２（８０ｇ／ｍ２を２層）、裏層を４５ｇ／ｍ２とした。
【００３５】
（実施例２）
中層の坪量を１９０ｇ／ｍ２（９５ｇ／ｍ２を２層）に変更した以外は実施例１と同様にして葉書用紙を得た。得られた葉書用紙の坪量は２８０ｇ／ｍ２、厚さは０．４３４ｍｍであった。
【００３６】
（実施例３）
中層の坪量を２１０ｇ／ｍ２（１０５ｇ／ｍ２を２層）に変更した以外は実施例１と同様にして葉書用紙を得た。得られた葉書用紙の坪量は３００ｇ／ｍ２、厚さは０．４８１ｍｍであった。
【００３７】
（実施例４）
表層の坪量を３０ｇ／ｍ２、中層の坪量を１９０ｇ／ｍ２（９５ｇ／ｍ２を２層）、裏層の坪量を３０ｇ／ｍ２に変更した以外は実施例１と同様にして葉書用紙を得た。得られた葉書用紙の坪量は２５０ｇ／ｍ２、厚さは０．３８１ｍｍであった。
【００３８】
（実施例５）
表層の坪量を３０ｇ／ｍ２、中層の坪量を２２０ｇ／ｍ２（１１０ｇ／ｍ２を２層）、裏層の坪量を３０ｇ／ｍ２に変更した以外は実施例１と同様にして葉書用紙を得た。得られた葉書用紙の坪量は２８０ｇ／ｍ２、厚さは０．４２９ｍｍであった。
【００３９】
（実施例６）
表層の坪量を３０ｇ／ｍ２、中層の坪量を２４０ｇ／ｍ２（１２０ｇ／ｍ２を２層）、裏層の坪量を３０ｇ／ｍ２に変更した以外は実施例１と同様にして葉書用紙を得た。得られた葉書用紙の坪量は３００ｇ／ｍ２、厚さは０．４７４ｍｍであった。
【００４０】
（実施例７）
表層用、中層用及び裏層用の原料スラリーの調整において、針葉樹晒サルファイトパルプ（ＮＢＳＰ）を配合せず、針葉樹晒クラフトパルプ（ＮＢＫＰ）の配合量を６０部、広葉樹晒クラフトパルプ（Ｌ−ＢＫＰ）の配合量を４０部にそれぞれ変更した以外は、実施例１と同様にして葉書用紙を得た。得られた葉書用紙の坪量は２５０ｇ／ｍ２、厚さは０．３７５ｍｍであった。
【００４１】
（実施例８）
表層用、中層用及び裏層用の原料スラリーの調整において、パルプの濾水度を４３０ｍｌＣＳＦにそれぞれ変更した以外は、実施例１と同様にして葉書用紙を得た。得られた葉書用紙の坪量は２５０ｇ／ｍ２、厚さは０．３７９ｍｍであった。
【００４２】
（実施例９）
表層用、中層用及び裏層用の原料スラリーの調整において、パルプの濾水度を５７０ｍｌＣＳＦにそれぞれ変更した以外は、実施例１と同様にして葉書用紙を得た。得られた葉書用紙の坪量は２５０ｇ／ｍ２、厚さは０．３９６ｍｍであった。
【００４３】
（比較例１）
裏層用の原料スラリーの調整において、原料パルプ１００部に対してサイズ剤としてアルキルケテンダイマー系サイズ剤（ＳＥ−２３６０、星光ＰＭＣ社製）０．３部、内添紙力剤としてカチオン化澱粉（ネオタック４０Ｔ、日本食品化工社製）１．０部を添加した以外は、実施例１と同様にして葉書用紙を得た。得られた葉書用紙の坪量は２５０ｇ／ｍ２、厚さは０．３８２ｍｍであった。
【００４４】
（比較例２）
表層用及び中層用の原料スラリーの調整において、サイズ剤と内添紙力剤とを添加しなかった以外は実施例１と同様にして葉書用紙を得た。得られた葉書用紙の坪量は２５０ｇ／ｍ２、厚さは０．３８０ｍｍであった。
【００４５】
（比較例３）
抄紙後、澱粉（商品名：ＳＫ−２０、日本コーンスターチ社製）水溶液をサイズプレス機で葉書用紙の両面に、片面あたりの塗布量が乾燥固形量で１ｇ／ｍ２となるよう塗布した以外は、実施例１と同様にして葉書用紙を得た。得られた葉書用紙の坪量は２５２ｇ／ｍ２、厚さは０．３８１ｍｍであった。
【００４６】
（比較例４）
抄紙後、マシンキャレンダーでプレス処理（ニップ圧５５ｋｇ／ｃｍ３）し、高密度化、高平滑化処理した以外は、実施例１と同様にて葉書用紙を得た。得られた葉書用紙の坪量は２５０ｇ／ｍ２、厚さは０．２４８ｍｍであった。
【００４７】
各実施例及び比較例で得られた葉書用紙の評価結果を表１１に示す。尚、評価については以下の方法で行った。
【００４８】
【表１】
2014213477.tif 000002
【００４９】
＜坪量＞
ＪＩＳ  Ｐ  ８１２４：２０１１「紙及び板紙‐坪量の測定方法」に準拠して測定した。
【００５０】
＜厚さ、密度＞
ＪＩＳ  Ｐ  ８１１８：１９９８「紙及び板紙‐厚さ及び密度の試験方法」に準拠して測定した。
【００５１】
＜ステキヒトサイズ度＞
ＪＩＳ  Ｐ  ８１２２：２００４「紙及び板紙‐サイズ度試験方法−ステキヒト法」に準拠し、表層を上向きにして測定した。
【００５２】
＜表面強さ＞
ＪＡＰＡＮ  ＴＡＰＰＩ紙パルプ試験方法Ｎｏ１：２０００「紙及び板紙−ワックスによる表面強さ試験方法」に準拠し、表層の表面強さを測定した。
【００５３】
＜ペン書きサイズ度＞
ＪＡＰＡＮ  ＴＡＰＰＩ紙パルプ試験方法Ｎｏ１２：２０００で規定する評価方法に従い、裏層表面のペン書きサイズ度を評価した。
【００５４】
＜印刷適性評価（表層表面の印刷適性）＞
実機枚葉印刷機（リョービ３３０２Ｍ、リョービ社製）を用いて、葉書用紙の表層の表面に、郵便番号枠、切手貼り付け枠及びテストパターンを印刷し、白抜け部（ピック）及び／又は剥けの有無によって印刷強度を評価した。また、ブランケットの汚れ及び／又は版汚れの程度によって作業性を評価した。前記印刷強度及び作業性の評価は、次の３段階で判定した。  
○・・・実用レベルにある、
△・・・やや劣るが実用レベル（実用下限）
×・・・印刷不可（実用に適さない）
【００５５】
＜筆記適性評価（裏層表面の筆記性）＞
葉書用紙の裏層表面に墨、水彩絵具で描画し、それぞれの描画部の色のり、にじみ、乾燥性と、描画後の葉書用紙のカール具合とを目視で評価し、以下の３段階で判定した。
○・・・実用レベルにある
△・・・やや劣るが実用レベルにある
×・・・実用不可
【００５６】
表１からもわかるように、実施例１〜９で得られた葉書用紙は、表層の印刷適性と、裏層の筆記適性に優れるものであった。実施例７で得られた葉書用紙はパルプとしてＮＢＳＰを使用しなかったため、他の実施例で得られた葉書用紙に比べてやや風合いには劣るものとなった。実施例８で得られた葉書用紙はパルプの濾水度を低くしたため、やや裏層の筆記適性に劣るものであったが、実用範囲であった。実施例９で得られた葉書用紙はパルプの濾水度を高くしたため、やや表層の印刷適性に劣るものとなったが、実用範囲であった。
【産業上の利用可能性】
【００５７】
以上述べたように、本発明は、該宛名面のオフセット印刷適性に優れ、かつ通信面の墨、水彩絵具等の色のり、にじみ、乾燥性、筆記後のカール性に優れた絵手紙用葉書用紙用途にも好適に用いることができるものである。